(57)【特許請求の範囲】
【請求項１】
床材と床下地材とからなる床構造体において、該床材と該床下地材との間に、下記一般式（Ｉ）または（II）で表されるような水酸基もしくは加水分解性基結合反応性ケイ素基を有し、シロキサン結合を形成することにより架橋しうる反応性ケイ素基を末端に少なくとも一つ有し、主鎖がオキシアルキレン系重合体である、反応性ケイ素基含有オキシアルキレン系重合体を主成分とする硬化物であって、ＪＩＳ  Ｋ  ６３０１に準拠する引張試験における切断時の伸びが１００％以上、及びＪＩＳ  Ｋ  ６３０１に準拠する永久伸び試験における永久伸びが５０％以下の弾性体層が積層されてなることを特徴とする床構造体。
【化１】
0003540466.tif 000008
ここで、Ｒ1 はアルキル基およびアリール基より選ばれる炭素数１〜１２の１価の炭化水素基；Ｘは水酸基、ハロゲン基、アルコキシ基、アシルオキシ基、ケトキシメート基、アミド基、酸アミド基、アミノオキシ基およびメルカプト基より選ばれる基；ａは０〜２の整数；Ｒ2 は−Ｒ3 −または−Ｒ3 −Ｏ−Ｒ4 −（式中、Ｒ3 およびＲ4 は炭素数１〜２０の２価の炭化水素基）で示される２価の有機基から選ばれる基；ｂは０または１である。
【請求項２】
床材と床下地材とからなる床構造体において、該床材と該床下地材との間に遮音性を有するシートが挟まれ、該遮音性を有するシートと該床材及び該床下地材との間に、下記一般式（Ｉ）または（II）で表されるような水酸基もしくは加水分解性基結合反応性ケイ素基を有し、シロキサン結合を形成することにより架橋しうる反応性ケイ素基を末端に少なくとも一つ有し、主鎖がオキシアルキレン系重合体である、反応性ケイ素基含有オキシアルキレン系重合体を主成分とする硬化物であって、ＪＩＳ  Ｋ  ６３０１に準拠する引張試験における切断時の伸びが１００％以上、及びＪＩＳ  Ｋ  ６３０１に準拠する永久伸び試験における永久伸びが５０％以下の弾性体層が積層されてなることを特徴とする床構造体。
【化２】
0003540466.tif 000009
ここで、Ｒ1 はアルキル基およびアリール基より選ばれる炭素数１〜１２の１価の炭化水素基；Ｘは水酸基、ハロゲン基、アルコキシ基、アシルオキシ基、ケトキシメート基、アミド基、酸アミド基、アミノオキシ基およびメルカプト基より選ばれる基；ａは０〜２の整数；Ｒ2 は−Ｒ3 −または−Ｒ3 −Ｏ−Ｒ4 −（式中、Ｒ3 およびＲ4 は炭素数１〜２０の２価の炭化水素基）で示される２価の有機基から選ばれる基；ｂは０または１である。
【発明の詳細な説明】
【０００１】
【発明の属する技術分野】
本発明は、床構造体に関し、詳しくは床上歩行時等に音の発生を起こさない床構造体に関する。
【０００２】
【従来の技術】
従来より、床構造体としては、床材と床下地材とから構成され、両者が釘等の機械的方法で接合されたり、又は、床材と床下地材との間にエポキシ樹脂や酢酸ビニル樹脂のような硬い樹脂を積層した床構造体が一般的であった。また、弾性クッション性を付与した床構造体として、ウレタン等を使用したものが特開昭６２−１３６４９号公報に開示されている。
【０００３】
【発明が解決しようとする課題】
しかしながら、従来の機械的な接合による床構造体や、床材と床下地材との間に硬い樹脂を積層した床構造体では、床上を人などが歩行することによって、床構造体を踏みしめた時に、床構造体から音が発生（以下、床鳴り、という）するという問題があった。その原因としては次の点が挙げられる。機械的な接合による床構造体では床材と床下地材との間に空隙部ができ、両者の接触及び離れに際して床鳴り音が発生する。また、床材と床下地材との間に硬い樹脂を積層した床構造体では、床構造体変形の際の応力を十分吸収する部分がなく、軋みにより床鳴りが発生する。また、上記弾性クッション性を付与した床構造体であっても、床鳴り音は解消されていなかった。
【０００４】
本発明は、上記の問題点に鑑みてなされたものであり、その目的は、施工後の床上を人などが歩行することによって、床構造体を踏みしめた時に、音の発生がない床構造体を提供することにある。
【０００５】
【課題を解決するための手段】
請求項１記載の床構造体（以下、本発明１という）は、床材と床下地材とからなる床構造体において、該床材と該床下地材との間に、下記一般式（Ｉ）または（II）で表されるような水酸基もしくは加水分解性基結合反応性ケイ素基を有し、シロキサン結合を形成することにより架橋しうる反応性ケイ素基を末端に少なくとも一つ有し、主鎖がオキシアルキレン系重合体である、反応性ケイ素基含有オキシアルキレン系重合体を主成分とする硬化物であって、ＪＩＳ  Ｋ  ６３０１に準拠する引張試験における切断時の伸びが１００％以上、及びＪＩＳ  Ｋ  ６３０１に準拠する永久伸び試験における永久伸びが５０％以下の弾性体層が積層されてなることを特徴とする。
【化３】
0003540466.tif 000002
ここで、Ｒ1 はアルキル基およびアリール基より選ばれる炭素数１〜１２の１価の炭化水素基；Ｘは水酸基、ハロゲン基、アルコキシ基、アシルオキシ基、ケトキシメート基、アミド基、酸アミド基、アミノオキシ基およびメルカプト基より選ばれる基；ａは０〜２の整数；Ｒ2 は−Ｒ3 −または−Ｒ3 −Ｏ−Ｒ4 −（式中、Ｒ3 およびＲ4 は炭素数１〜２０の２価の炭化水素基）で示される２価の有機基から選ばれる基；ｂは０または１である。
【０００６】
【０００７】
【０００８】
本発明において、床材と床下地材との間に積層された弾性体層とは、下記一般式（Ｉ）または（II）で表されるような水酸基もしくは加水分解性基結合反応性ケイ素基を有し、シロキサン結合を形成することにより架橋しうる反応性ケイ素基を末端に少なくとも一つ有し、主鎖がオキシアルキレン系重合体である、反応性ケイ素基含有オキシアルキレン系重合体（以下、反応性ケイ素基含有オキシアルキレン系重合体と、適宜略記する）に各種の添加剤を加え、硬化させたものである。
【０００９】
【化４】
0003540466.tif 000003
【００１０】
ここで、Ｒ1 はアルキル基およびアリール基より選ばれる炭素数１〜１２の１価の炭化水素基；Ｘは水酸基、ハロゲン基、アルコキシ基、アシルオキシ基、ケトキシメート基、アミド基、酸アミド基、アミノオキシ基およびメルカプト基より選ばれる基；ａは０〜２の整数；Ｒ2 は−Ｒ3 −または−Ｒ3 −Ｏ−Ｒ4 −（式中、Ｒ3 およびＲ4 は炭素数１〜２０の２価の炭化水素基）で示される２価の有機基から選ばれる基；ｂは０または１である。
【００１１】
これらの反応性ケイ素基含有オキシアルキレン系重合体は、単独で使用されてもよいし、２種類以上が併用されてもよい。
【００１２】
一般式（Ｉ）で表されるような反応性ケイ素基を末端に少なくとも一つ有し、主鎖がオキシアルキレン系重合体である、反応性ケイ素基含有オキシアルキレン系重合体は、例えば、特開平３−７２５２７号公報に記載の方法にて合成される。すなわち、複合金属シアン化物錯体触媒の存在下、多価アルコールのようなイニシェーターにモノエポキサイドを開環付加重合させ、続いて分子末端の水酸基を不飽和基に変換し、さらに不飽和基に下記一般式（III ）で表されるようなヒドロシリコン化合物を反応させることにより合成される。
【００１３】
【化５】
0003540466.tif 000004
【００１４】
上記反応性ケイ素基含有オキシアルキレン系重合体としては、主鎖がプロピレンオキサイドの重合体である、反応性ケイ素基含有プロピレンオキサイド重合体が好ましく、数平均分子量としては４０００〜３００００のものが好ましく、特に数平均分子量が１００００〜３００００で分子量分布（重量平均分子量／数平均分子量）が１．６以下のものが好ましい。
【００１５】
上記反応性ケイ素基含有プロピレンオキサイド重合体の市販品としては、例えば、一般式（Ｉ）におけるＲ1 がＣＨ3 、ＸがＯＣＨ3 、ａが１に相当し、数平均分子量が約２００００である旭硝子社製、商品名「エクセスター３６２０」が挙げられる。
【００１６】
上記反応性ケイ素基含有プロピレンオキサイド重合体の市販品としては、例えば、一般式（Ｉ）におけるＲ1 がＣＨ3 、ＸがＯＣＨ3 、ａが１に相当し、数平均分子量が約１７０００である旭硝子社製、商品名「エクセスター３４３０」が挙げられる。
【００１７】
上記反応性ケイ素基含有プロピレンオキサイド重合体の市販品としては、例えば、一般式（Ｉ）におけるＲ1 がＣＨ3 、ＸがＯＣＨ3 、ａが１に相当し、数平均分子量が約１７０００である旭硝子社製、商品名「エクセスター２４２０」が挙げられる。
【００１８】
上記反応性ケイ素基含有プロピレンオキサイド重合体の市販品としては、例えば、一般式（Ｉ）におけるＲ1 がＣＨ3 、ＸがＯＣＨ3 、ａが１に相当し、数平均分子量が約１７０００である旭硝子社製、商品名「エクセスター２４１０」が挙げられる。
【００１９】
上記反応性ケイ素基含有プロピレンオキサイド重合体の市販品としては、例えば、一般式（Ｉ）におけるＲ1 がＣＨ3 、ＸがＯＣＨ3 、ａが１に相当する鐘淵化学工業社製、商品名「ＭＳポリマーＳ−２０３」が挙げられる。
【００２０】
上記反応性ケイ素基含有プロピレンオキサイド重合体の市販品としては、例えば、一般式（Ｉ）におけるＲ1 がＣＨ3 、ＸがＯＣＨ3 、ａが１に相当する鐘淵化学工業社製、商品名「ＭＳポリマーＳ−３０３」が挙げられる。
【００２１】
さらに、上記反応性ケイ素基含有オキシアルキレン系重合体の市販品としては、鐘淵化学工業社製、商品名「ＭＳポリマーＳ−９０３」、鐘淵化学工業社製の商品名サイリルポリマーとして、サイリルＳＡＴ−２００、サイリルＭＡ４３０、サイリルＭＡＸ４４７等が挙げられる。
【００２２】
一般式（II）で表されるような反応性ケイ素基を末端に少なくとも一つ有し、主鎖がオキシアルキレン系重合体である、反応性ケイ素基含有オキシアルキレン系重合体は、例えば、特開昭５２−７３９９８号公報に記載の方法にて合成される。すなわち、ポリオキシアルキレンポリオールの末端にエーテル型アリルオレフィン基を導入した後、前記一般式（III ）で表されるようなヒドロシリコン化合物を反応させることにより合成される。
【００２３】
上記反応性ケイ素基含有オキシアルキレン系重合体に添加される添加剤としては、硬化触媒、接着性付与剤、脱水剤、可塑剤、タレ防止剤、充填剤、老化防止剤、酸化防止剤、紫外線吸収剤、顔料、香料、溶剤などが必要に応じて使用される。
【００２４】
上記硬化触媒は、上記反応性ケイ素基含有オキシアルキレン系重合体の湿気硬化反応を促進するために使用される。上記硬化触媒としては、従来反応性ケイ素基含有オキシアルキレン系重合体を硬化するための硬化触媒として使用されているシラノール縮合触媒が好適であり、例えば、ジブチル錫ジラウレート、ビス（ジブチル錫ラウリン酸）オキサイド（例えば、三共有機合成社製、商品名  ＳＢ−６５）、ジブチル錫オキサイド、ジブチル錫ジアセテート、ジブチル錫フタレート、ジブチル錫ビスアセチルアセトナート、ジブチル錫ビス（モノエステルマレート）、オクチル酸錫、ジブチル錫オクトエート、ジオクチル錫オキサイド等の錫化合物；テトラ−ｎ−ブトキシチタネート、テトライソプロポキシチタネート等のチタネート系化合物；ジブチルアミン−２−エチルヘキソエート等のアミン塩；及び、その他の酸性触媒や塩基性触媒が挙げられ、これらは単独又は２種以上併用してもよい。
【００２５】
また、硬化性を高めるための助触媒としてシラン化合物やアミン化合物、例えば、ケトオキシムシラン；アルコキシシラン；アミノキシシラン、アミドシランのようなアミノ基置換アルコキシシラン；ラウリルアミンまたはそれらの誘導体などが挙げられる。
【００２６】
上記硬化触媒の量は、上記反応性ケイ素基含有オキシアルキレン系重合体１００重量部に対して、０．１〜５重量部の範囲が好ましい。
【００２７】
上記接着性付与剤としては、１分子中にアミノ基及びアルコキシシリル基を有する化合物であり、例えば、３−アミノプロピルトリメトキシシラン、３−アミノプロピルメチルジメトキシシラン、３−アミノプロピルトリエトキシシラン、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−３−アミノプロピルトリエトキシシラン、Ｎ，Ｎ’−ビス−〔３−（トリメトキシシリル）プロピル〕エチレンジアミン、Ｎ，Ｎ’−ビス−〔３−（トリエトキシシリル）プロピル〕エチレンジアミン、Ｎ，Ｎ’−ビス−〔３−（メチルジメトキシシリル）プロピル〕エチレンジアミン、Ｎ，Ｎ’−ビス−〔３−（トリメトキシシリル）プロピル〕ヘキサメチレンジアミン、Ｎ，Ｎ’−ビス−〔３−（トリエトキシシリル）プロピル〕ヘキサメチレンジアミン、Ｎ，Ｎ’−ビス−〔３−（メチルジメトキシシリル）プロピル〕ヘキサメチレンジアミン、Ｎ，Ｎ−ビス−〔３−（トリメトキシシリル）プロピル〕エチレンジアミン、Ｎ，Ｎ−ビス−〔３−（メチルジメトキシシリル）プロピル〕エチレンジアミン、Ｎ，Ｎ−ビス−〔３−（トリエトキシシリル）プロピル〕エチレンジアミン、Ｎ，Ｎ−ビス−〔３−（トリメトキシシリル）プロピル〕ヘキサメチレンジアミン、Ｎ，Ｎ−ビス−〔３−（メチルジメトキシシリル）プロピル〕ヘキサメチレンジアミン、Ｎ，Ｎ−ビス−〔３−（トリエトキシシリル）プロピル〕ヘキサメチレンジアミン、Ｎ，Ｎ−ビス−〔３−（トリメトキシシリル）プロピル〕アミン、Ｎ，Ｎ−ビス−〔３−（トリエトキシシリル）プロピル〕アミン、Ｎ，Ｎ−ビス−〔３−（メチルジメトキシシリル）プロピル〕アミン等が挙げられ、これらは単独又は２種以上併用してもよい。
【００２８】
上記脱水剤は、反応性ケイ素基含有オキシアルキレン系重合体の保存時における侵入水分を除去するために使用されるものであり、例えば、ビニルトリメトキシシラン、ジメチルジメトキシシラン、テトラエトキシシラン、メチルトリメトキシシラン、メチルトリエトキシシラン、テトラメトキシシラン等のシラン化合物類；オルトギ酸メチル、オルトギ酸エチル、オルト酢酸メチル、オルト酢酸エチル等の加水分解性エステル化合物類が挙げられ、これらは単独又は２種以上併用してもよい。
【００２９】
上記可塑剤は、反応性ケイ素基含有オキシアルキレン系重合体の硬化物の伸びを高めたり、低モジュラス化するため使用されるものであり、例えば、燐酸トリブチル、燐酸トリクレジル等の燐酸エステル類；フタル酸ジオクチル等のフタル酸エステル類；グリセリンモノオレイン酸エステル等の脂肪酸一塩基酸エステル類；アジピン酸ジブチル、アジピン酸ジオクチル等の脂肪酸二塩基酸エステル類；及びポリプロピレングリコールなどが挙げられ、これらは単独又は２種以上併用してもよい。
【００３０】
上記タレ防止剤は、反応性ケイ素基含有オキシアルキレン系重合体のタレ防止のために使用されるものであり、例えば、水添ひまし油、脂肪酸ビスアマイド、ヒュームドシリカ等が挙げられる。
【００３１】
上記充填剤は、反応性ケイ素基含有オキシアルキレン系重合体の補強を目的として使用されるものであり、例えば、炭酸カルシウム、炭酸マグネシウム、酸化カルシウム、含水ケイ酸、無水ケイ酸、微粉末シリカ、ケイ酸カルシウム、二酸化チタン、クレー、タルク、カーボンブラック、ガラスバルーンなどが挙げられ、これらは単独又は２種以上併用してもよい。
【００３２】
上記溶剤としては、トルエン、キシレン、メタノール、エタノールが挙げられる。
【００３３】
反応性ケイ素基含有オキシアルキレン系重合体を主成分とする硬化物である弾性体層を作製させるための、反応性ケイ素基含有オキシアルキレン系重合体に各種の添加剤を加えたものは、反応性ケイ素基含有オキシアルキレン系重合体に、硬化触媒、接着性付与剤、脱水剤、可塑剤、タレ防止剤、充填剤、老化防止剤、酸化防止剤、紫外線吸収剤、顔料、香料、溶剤等を所定量配合し、ロール、プラネタリーミキサー等により混練することによって得られる。
【００３４】
本発明における上記弾性体層は、ＪＩＳ  Ｋ  ６３０１に準拠する引張試験における切断時の伸びが１００％以上、及びＪＩＳ  Ｋ  ６３０１に準拠する永久伸び試験における永久伸びが５０％以下の性能を有するものである。
【００３５】
上記弾性体層の伸びが小さくなると、床構造体の変形の際に、床材の軋みによる床鳴りが発生し易くなるので、ＪＩＳ  Ｋ  ６３０１（加硫ゴム物理試験方法）に準拠する引張試験における切断時の伸びが１００％以上に限定され、好ましくは２００〜３０００％であり、３０００％を越えると永久伸びが大きくなる。
上記弾性体層の永久伸びが大きくなると、タック音が発生し易くなるので、ＪＩＳ  Ｋ  ６３０１に準拠する永久伸び試験における永久伸びが５０％以下に限定され、好ましくは０〜２０％である。
【００３６】
本発明１で使用される床材としては、例えば、木質フローリング、タイル、塩化ビニルシート、石材などが挙げられる。
【００３７】
本発明１で使用される床下地材としては、例えば、合板、木根太、石膏ボード、スレート板、コンクリートなどが挙げられる。
【００３８】
床構造体の例としては、床材として木質床材（例えば、朝日ウッドテック社製、商品名「スーパー６」）が、床下地材としてパーチクルボードが用いられて、該床材と該床下地材との間に、上記反応性ケイ素基含有オキシアルキレン系重合体を主成分とする硬化物である弾性体層が積層されてなる床構造体が挙げられる。
【００３９】
本発明１の床構造体を製造する方法としては、床下地材に、上記弾性体層を作製させるための、未硬化の反応性ケイ素基含有オキシアルキレン系重合体に各種の添加剤を加えたもの（以下、未硬化の反応性ケイ素基含有オキシアルキレン系重合体配合物という）を硬化後の厚みが０．１〜３０ｍｍ程度となるように万遍なく敷きつめ、その上に床材を圧着する方法が挙げられる。
【００４０】
請求項２記載の床構造体（以下、本発明２という）は、床材と床下地材とからなる床構造体において、該床材と該床下地材との間に遮音性を有するシートが挟まれ、該遮音性を有するシートと該床材及び該床下地材との間に、下記一般式（Ｉ）または（II）で表されるような水酸基もしくは加水分解性基結合反応性ケイ素基を有し、シロキサン結合を形成することにより架橋しうる反応性ケイ素基を末端に少なくとも一つ有し、主鎖がオキシアルキレン系重合体である、反応性ケイ素基含有オキシアルキレン系重合体を主成分とする硬化物であって、ＪＩＳ  Ｋ  ６３０１に準拠する引張試験における切断時の伸びが１００％以上、及びＪＩＳ  Ｋ  ６３０１に準拠する永久伸び試験における永久伸びが５０％以下の弾性体層が積層されてなることを特徴とする。
【化６】
0003540466.tif 000005
ここで、Ｒ1 はアルキル基およびアリール基より選ばれる炭素数１〜１２の１価の炭化水素基；Ｘは水酸基、ハロゲン基、アルコキシ基、アシルオキシ基、ケトキシメート基、アミド基、酸アミド基、アミノオキシ基およびメルカプト基より選ばれる基；ａは０〜２の整数；Ｒ2 は−Ｒ3 −または−Ｒ3 −Ｏ−Ｒ4 −（式中、Ｒ3 およびＲ4 は炭素数１〜２０の２価の炭化水素基）で示される２価の有機基から選ばれる基；ｂは０または１である。
【００４１】
本発明２の床構造体の構成は、図１に示すように、床材１と床下地材２との間に遮音シート３が挟まれ、該遮音シート３と該床材１及び該床下地材２との間に、上記弾性体層４が積層されてなる。
【００４２】
上記の反応性ケイ素基含有オキシアルキレン系重合体を主成分とする硬化物である弾性体、床材及び床下地材としては、本発明１の説明で述べたものと同様のものが挙げられる。
【００４３】
本発明２で使用される遮音性を有するシートとしては、高比重のシートが挙げられ、例えば、高比重無機物質充填塩化ビニルシート、風砕スラグ−アスファルト系制振・遮音シート、金属チップ−ガラスクロス積層遮音材等が挙げられる。上記高比重無機物質充填塩化ビニルシートの市販品としては、日本鉱業社製、商品名「カクタスサイレント」、三洋工業社製、商品名「スリーシャダン」、積水化学工業社製、商品名「ビブレスシート」等が挙げられる。
【００４４】
本発明２の床構造体を製造する方法としては、床下地材に、弾性体層を作製させるための未硬化の反応性ケイ素基含有オキシアルキレン系重合体配合物を硬化後の厚みが０．１〜３０ｍｍ程度となるように万遍なく敷きつめ、その上遮音性を有するシートを圧着し、更にその上に未硬化の反応性ケイ素基含有オキシアルキレン系重合体配合物を硬化後の厚みが０．１〜３０ｍｍ程度となるように万遍なく敷きつめ、その上に床材を圧着する方法が挙げられる。
【００４５】
（作用）
本発明１の床構造体は、床材と床下地材との間に一般式（Ｉ）または（II）で表されるような水酸基もしくは加水分解性基結合反応性ケイ素基を有し、シロキサン結合を形成することにより架橋しうる反応性ケイ素基を末端に少なくとも一つ有し、主鎖がオキシアルキレン系重合体である、反応性ケイ素基含有オキシアルキレン系重合体を主成分とする硬化物であって、ＪＩＳ  Ｋ  ６３０１に準拠する引張試験における切断時の伸びが１００％以上、及びＪＩＳ  Ｋ  ６３０１に準拠する永久伸び試験における永久伸びが５０％以下の弾性体層が積層されてなるので、該弾性体層が床構造体変形の際の応力を十分吸収するので、軋みによる床鳴りが発生しない。
本発明２の床構造体は、該床材と該床下地材との間に遮音シートが挟まれ、該遮音シートと該床材及び該床下地材との間に、一般式（Ｉ）または（II）で表されるような水酸基もしくは加水分解性基結合反応性ケイ素基を有し、シロキサン結合を形成することにより架橋しうる反応性ケイ素基を末端に少なくとも一つ有し、主鎖がオキシアルキレン系重合体である、反応性ケイ素基含有オキシアルキレン系重合体を主成分とする硬化物であって、ＪＩＳ  Ｋ  ６３０１に準拠する引張試験における切断時の伸びが１００％以上、及びＪＩＳ  Ｋ  ６３０１に準拠する永久伸び試験における永久伸びが５０％以下の弾性体層が積層されてなるので、該弾性体層が床構造体変形の際の応力を十分吸収するので、軋みによる床鳴りが発生しない。また、遮音シートが挟まれているので、より一層床鳴り防止が図られる。
【００４６】
【発明の実施の形態】
以下、この発明の実施例および比較例を示す。
（配合例１）
反応性ケイ素基含有オキシアルキレン系重合体（旭硝子社製、商品名「エクセスター３６２０」、分子量２００００）１００重量部、硬化触媒として錫系触媒〔ビス（ジブチル錫ラウリン酸）オキサイド、三共有機合成社製、商品名「ＳＢ−６５」〕２重量部、可塑剤としてジオクチルフタレート（積水化学工業社製）７０重量部、充填剤として重質炭酸カルシウム（白石工業社製、商品名「ホワイトンＰ−３０」）１５０重量部、コロイダル炭酸カルシウム（白石工業社製、商品名「ＣＣＲ」）８０重量部、脱水剤としてビニルシラン（東芝シリコーン社製、商品名「ＴＳＬ−８３１０」）４重量部、接着付与剤としてアミノシラン（東芝シリコーン社製、商品名「ＴＳＬ−８３４５」）２重量部を配合し、プラネタリーミキサーで約６０分間真空混練して反応性ケイ素基含有オキシアルキレン系重合体の配合物を得た。
【００４７】
（配合例２）
配合例１における反応性ケイ素基含有オキシアルキレン系重合体の代わりに、反応性ケイ素基含有オキシアルキレン系重合体（旭硝子社製、商品名「エクセスター３４３０」、分子量１７０００）を使用したことの他は、配合例１と同様にして反応性ケイ素基含有オキシアルキレン系重合体の配合物を得た。
【００４８】
（配合例３）
配合例１における反応性ケイ素基含有オキシアルキレン系重合体の代わりに、反応性ケイ素基含有オキシアルキレン系重合体（旭硝子社製、商品名「エクセスター２４２０」、分子量１７０００）を使用したことの他は、配合例１と同様にして反応性ケイ素基含有オキシアルキレン系重合体の配合物を得た。
【００４９】
（配合例４）
配合例１における反応性ケイ素基含有オキシアルキレン系重合体の代わりに、反応性ケイ素基含有オキシアルキレン系重合体（旭硝子社製、商品名「エクセスター２４１０」、分子量１７０００）を使用したことの他は、配合例１と同様にして反応性ケイ素基含有オキシアルキレン系重合体の配合物を得た。
【００５０】
（配合例５）
配合例１における反応性ケイ素基含有オキシアルキレン系重合体の代わりに、反応性ケイ素基含有オキシアルキレン系重合体（鐘淵化学工業社製、商品名「Ｓ−２０３」）を使用したことの他は、配合例１と同様にして反応性ケイ素基含有オキシアルキレン系重合体の配合物を得た。
【００５１】
（配合例６）
配合例１における反応性ケイ素基含有オキシアルキレン系重合体の代わりに、反応性ケイ素基含有オキシアルキレン系重合体（鐘淵化学工業社製、商品名「Ｓ−３０３」）を使用したことの他は、配合例１と同様にして反応性ケイ素基含有オキシアルキレン系重合体の配合物を得た。
【００５２】
（配合例７）
配合例５の反応性ケイ素基含有オキシアルキレン系重合体の配合物の作成に際して、更にジフェニルメトキシシランを１０重量部配合したことの他は、配合例５と同様にして反応性ケイ素基含有オキシアルキレン系重合体の配合物を得た。
【００５３】
性能評価
配合例１〜７の反応性ケイ素基含有オキシアルキレン系重合体の配合物について、以下に示す試験方法によって硬化物の物性（弾性体層の物性）を評価し、結果を表１に示した。
1)切断時の伸び
ＪＩＳ  Ｋ  ６３０１に準拠する引張試験（厚み２ｍｍの３号ダンベル。硬化条件：常温２週間）を行い切断時の伸びを測定した。
2)永久伸び
ＪＩＳ  Ｋ  ６３０１に準拠する永久伸び試験において、変形量を伸び（％）の５０％として測定した。
【００５４】
【表１】
0003540466.tif 000006
【００５５】
（実施例１〜６）
床材として、木質フローリング材（厚み１２ｍｍ）、床下地材として針葉樹合板（厚み２０ｍｍ）の間に表２に示した配合例１〜６の反応性ケイ素基含有オキシアルキレン系重合体の配合物を硬化後の厚みが０．５ｍｍになるように積層し、常温で２週間の条件で硬化させて床構造体を作製した。
【００５６】
（実施例７〜１２）
床材として、木質フローリング材（厚み１２ｍｍ）、床下地材として針葉樹合板（厚み２０ｍｍ）の間に表２に示した配合例１〜６の反応性ケイ素基含有オキシアルキレン系重合体の配合物を硬化後の厚みが１．０ｍｍになるように積層し、常温で２週間の条件で硬化させて床構造体を作製した。
【００５７】
（実施例１３〜１８）
床材として、木質フローリング材（厚み１２ｍｍ）、床下地材として針葉樹合板（厚み２０ｍｍ）、遮音シートとして積水化学工業社製、商品名「ビブレスシート」（厚み３ｍｍ）を使用し、表４に示した配合例１〜６の反応性ケイ素基含有オキシアルキレン系重合体の配合物を、図１に示したように、遮音シートと木質フローリング材及び針葉樹合板の間に硬化後の厚みが１．０ｍｍになるように積層し、常温で２週間の条件で硬化させて床構造体を作製した。
【００５８】
（比較例１）
床材として、木質フローリング材（厚み１２ｍｍ）、床下地材として針葉樹合板（厚み２０ｍｍ）を使用し、両者を釘で打ちつけて接合して床構造体を作製した。
【００５９】
（比較例２）
床材として、木質フローリング材（厚み１２ｍｍ）、床下地材として針葉樹合板（厚み２０ｍｍ）の間に酢酸ビニル樹脂（ＪＩＳ  Ｋ  ６３０１に準拠する引張試験による切断時の伸び１０％、ＪＩＳ  Ｋ  ６３０１に準拠する永久伸び試験において、変形量を伸び（％）の５０％としたときの永久伸びが１０％）を厚みが１．０ｍｍになるように積層し床構造体を作製した。
【００６０】
（比較例３）
床材として、木質フローリング材（厚み１２ｍｍ）、床下地材として針葉樹合板（厚み２０ｍｍ）の間にビスフェノール系のエポキシ樹脂（ＪＩＳ  Ｋ  ６３０１に準拠する引張試験による切断時の伸び５％、ＪＩＳ  Ｋ  ６３０１に準拠する永久伸び試験において、変形量を伸び（％）の５０％としたときの永久伸びが１０％）を厚みが１．０ｍｍになるように積層し床構造体を作製した。
【００６１】
（比較例４）
床材として、木質フローリング材（厚み１２ｍｍ）、床下地材として針葉樹合板（厚み２０ｍｍ）の間に配合例７の変成シリコーンポリマーの配合物を硬化後の厚みが０．５ｍｍになるように積層し、常温で２週間の条件で硬化させて床構造体を作製した。
【００６２】
性能評価
実施例１〜１８及び比較例１〜４の床構造体について、以下のようにして防音性能を調べ、結果を表２に示した。
1)タック音
試験方法
床に置き、中央部を踏んだ。試験体から５０ｃｍ離れたところに騒音計〔Ｔｙｐｅ１０１５＋Ｔｙｐｅ３３０３（ＪＥＩＣ電子測定器社製）〕を設置して、発生する音の２０００Ｈｚにおける音圧レベル（ｄＢ（Ａ））を測定し、以下の基準で評価した。
○：床鳴り音なし（４５ｄＢ以下）
△：床鳴り音わずかに有り（４６〜５９ｄＢ）
×：床鳴り音有り（６０ｄＢ以上）
【００６３】
2)軋み音
試験方法
長さ方向の中央部を固定し、両端に３．０ｍｍの変位を５００ｍｍ／ｍｉｎの速度で与え、その際の音量を以下の基準で官能評価した。
○：床鳴り音なし
△：床鳴り音わずかに有り
×：床鳴り音有り
【００６４】
【表２】
0003540466.tif 000007
【００６５】
【発明の効果】
本発明１の床構造体の構成は前記した通りであり、反応性ケイ素基含有オキシアルキレン系重合体を主成分とする硬化物であって、特定の切断時の伸び、及び永久伸びを有する弾性体層を積層してなるので、床上歩行時の床鳴りの発生を防止できる。
本発明２の床構造体の構成は前記した通りであり、反応性ケイ素基含有オキシアルキレン系重合体を主成分とする硬化物であって、特定の切断時の伸び、及び永久伸びを有する弾性体層を積層してなり、さらに遮音シートが使用されているので、床上歩行時の床鳴りの発生をより一層防止できる。
【図面の簡単な説明】
【図１】本発明２の床構造体の構成を示す断面図である。
【符号の説明】
１  床材
２  床下地材
３  遮音シート
４  弾性体層
【図１】
0003540466.tif 000010